(57)【要約】【課題】有機電界発光素子等に有用な安定な青色燐光化合物を実現する。【解決手段】下記式（１）【化２０】2004155709.tif 000021に示される有機金属錯体であり、中心金属ＭはＩｒ，Ｐｔ、Ｐｄ等の重金属、アセチルアセナト誘導体配位子は配位数ｍが０又は１、式（ｉ）の配位子の配位数ｎは１〜３、式（ｉ）のＸは１５族元素、Ｒ１、Ｒ２は水素又は任意の独立した置換基又はＲ１とＲ２とが互いに環の一部を構成した置換基、Ａｒは芳香族環、Ｌは式（ｉｉ）で表される２官能性基、式（ｉｉ）において、ＹはＣ又はＳｉ、Ｒ３及びＲ４は、Ｈ、アルキル基、アリール基、シアノ基、ハロゲン、アルコキシ基のいずれかの独立した置換基、又はＲ３とＲ４とが互いに環の一部を構成した置換基である。この化合物は色純度の高い青色燐光発光が可能となる。【選択図】        なし【特許請求の範囲】
【請求項１】
下記式（１）
【化１】
2004155709.tif 000019
で表される有機金属錯体であって、
中心金属Ｍは、重金属であり、
アセチルアセナト誘導体の配位子は、その配位数ｍが０又は１であり、
式（ｉ）で表される配位子の配位数ｎは１〜３であり、
式（ｉ）において、Ｘは１５族元素、Ｒ１、Ｒ２は、水素又は任意の独立した置換基又はＲ１とＲ２とが互いに環の一部を構成した置換基、Ａｒは芳香族環、Ｌは、式（ｉｉ）で表される２官能性基であり、式（ｉｉ）において、Ｙは炭素又は珪素、Ｒ３及びＲ４は、水素、アルキル基、アリール基、シアノ基、ハロゲン、アルコキシ基のいずれかの独立した置換基、又はＲ３とＲ４とが互いに環の一部を構成した置換基、であることを特徴とする有機金属錯体化合物。
【請求項２】
前記ｍと前記ｎとの和が、前記中心金属Ｍの価数に等しい請求項１に記載の有機金属錯体化合物。
【請求項３】
前記中心金属Ｍは、イリジウム、白金、パラジウムのいずれかである請求項１又は請求項２に記載の有機金属錯体化合物。
【請求項４】
前記Ａｒは、下記式
【化２】
2004155709.tif 000020
のいずれかの芳香族環である請求項１〜請求項３のいずれか一つに記載の有機金属錯体化合物。
【請求項５】
有機薄膜を備える有機発光素子であって、請求項１〜請求項４のいずれかひとつに記載の有機金属錯体を前記有機薄膜中に含むことを特徴とする有機発光素子。
【請求項６】
有機発光層を備える有機発光素子であって、請求項１〜請求項４のいずれかひとつに記載の有機金属錯体を前記発光層中に含むことを特徴とする有機発光素子。
【請求項７】
請求項６に記載の有機発光素子において、
前記有機金属錯体を前記発光層のドーパント材料に用いたことを特徴とする有機発光素子。
【発明の詳細な説明】
【０００１】
【発明の属する技術分野】
この発明は、新規な有機金属錯体化合物及びこれを用いた有機発光素子に関する。
【０００２】
【従来の技術】
有機発光素子、特に電界発光機能を備えた有機電界発光素子（以下、有機ＥＬ素子という）は、省電力で、高視野角かつ高輝度発光が可能であるという特性を備えており、次世代平面ディスプレイ素子や、その平面光源として注目されている。
【０００３】
最近では、燐光型発光材料として用い、蛍光型発光材料よりも原理的に高効率発光の可能な燐光ＥＬ素子の開発が進められており、燐光型発光材料を用いることで従来の蛍光素子の外部量子効率における理論限界の５％を超え、量子効率が８％にも達する高効率素子が報告されている。
【０００４】
燐光発光材料としては、緑色発光を示す下記式（２）
【化３】
2004155709.tif 000002
に示されるフェニルピリジンのイリジウム錯体［トリス（２−フェニルピリジン）イリジウム（ｔｒｉｓ（２−ｐｈｅｎｙｌｐｙｒｉｄｉｎｅ）ｉｒｉｄｉｕｍ（ＩＩＩ）：［Ｉｒ（ｐｐｙ）３］）］が知られている。しかし、このＩｒ（ｐｐｙ）３は耐久性などが低いため、耐久性の向上などの研究が進められており、最近では、他の緑色燐光材料、赤色燐光材料についても報告があり、色純度、発光効率、耐久性などの向上が試みられている。また、青色の燐光発光材料としては、下記非特許文献１や特許文献１にイリジウム錯体の報告がある。
【０００５】
【非特許文献１】
Ａｄａｃｈｉ  ｅｔ  ａｌ．，  Ａｐｐｌ．  Ｐｈｙｓ．  Ｌｅｔｔ．  ７９  （２００１）２０８２−２０８４
【特許文献１】
特開２００２−１７０６８４号公報
【０００６】
【発明が解決しようとする課題】
有機ＥＬ素子において、フルカラー表示を実現するには、現在の有機層の発光効率、寿命（耐久性）を改良することに加え、発光色の色純度を向上させることが必須である。このため、燐光発光型の有機ＥＬ素子においても、色純度の高い発光材料が必要となる。
【０００７】
しかし、従来提案されている上記青色燐光発光材料を用いた有機ＥＬ素子、例えば上記非特許文献１に記載されているＦＩｒｐｉｃ（Ｉｒｉｄｉｕｍ  （ＩＩＩ）  ｂｉｓ［２−（４，  ６  −  ｄｉｆｌｕｏｒｏｈｐｅｎｙｌ）  ｐｙｒｉｄｉｎａｔｏ  −  Ｎ，  Ｃ２’］  ｐｉｃｏｌｉｎａｔｅ）は、下記式
【化４】
2004155709.tif 000003
に示すような構造を備え青色燐光発光を示すが、その青色の純度が非常に低く、実用輝度レベルにおいては、水色に近い発光色しか得られていなかった。また、蛍光発光を示す青色材料は報告されているが、より高効率発光を示す燐光発光の青色材料はまだほとんど報告されていない。
【０００８】
上記課題を解決するために、この発明では、青以下の短波長の発光が可能でその色純度が高く、また安定性に優れた化合物を提案することを目的とする。また、他の目的はこのような化合物を用いた有機発光素子等を提案することである。
【０００９】
【課題を解決するための手段】
上記目的を達成するための本発明は、下記式（１）
【化５】
2004155709.tif 000004
で表される有機金属錯体化合物である。
【００１０】
上記式（１）において、中心金属Ｍは、重金属であり、アセチルアセナト誘導体の配位子は、その配位数ｍが０又は１であり、式（ｉ）で表される配位子の配位数ｎは１〜３である。また、式（ｉ）において、Ｘは１５族元素、Ｒ１、Ｒ２は、水素、又は任意の独立した置換基又はＲ１とＲ２とが互いに環の一部を構成した置換基、Ａｒは芳香族環、Ｌは、式（ｉｉ）で表される２官能性基であり、式（ｉｉ）において、Ｙは炭素又は珪素、Ｒ３及びＲ４は、水素、アルキル基、アリール基、シアノ基、ハロゲン、アルコキシ基のいずれかの独立した置換基、又はＲ３とＲ４とが互いに環の一部を構成した置換基である。
【００１１】
本発明の他の態様では、上記有機金属錯体において、前記ｍと前記ｎとの和が、前記中心金属Ｍの価数に等しい。
【００１２】
本発明の他の態様では、上記有機金属錯体において、前記中心金属Ｍは、イリジウム、白金、パラジウムのいずれかとする。
【００１３】
また、本発明の他の態様において、前記Ａｒは、下記式
【化６】
2004155709.tif 000005
のいずれかの芳香族環とすることができる。
【００１４】
以上のような有機金属錯体化合物では、従来知られている化学式（２）に示すようなフェニルピリジン誘導体を配位子とした有機金属錯体と異なり、フェニルピリジンのピリジル基部分が炭素などの単結合よりなる。このため、上記フェニルピリジン誘導体の錯体と比較して分子内での共役系が短く、より短波長での発光、即ち青色系の発光機能が得られる。さらに、本発明の錯体は、単に青色発光が可能なだけでなく、高い色純度の光を得ることができる。また、このような金属錯体化合物では中心金属の重原子効果により発光効率の高い燐光型発光を実現することができる。
【００１５】
また、本発明に係る有機金属錯体は、化学的にも安定した化合物であるため、長時間安定した発光を行うことができる。
【００１６】
本発明の他の態様は、有機薄膜を備える有機発光素子であり、上記のような有機金属錯体を前記有機薄膜中に含む。特に、上記有機金属錯体の内発光機能を示す化合物は、有機発光素子の発光層に用いることが好適である。さらに、上記有機金属錯体は、発光層中においてホスト材料中にドープして用いるドーパント材料として用いることができ、高効率で信頼性の高い素子を実現することができる。
【００１７】
【発明の実施の形態】
［実施形態１］
本発明の実施形態に係る金属錯体化合物は、下記式（１）
【化７】
2004155709.tif 000006
で表される有機金属錯体である。式（１）において、中心金属Ｍは、イリジウム、白金、パラジウムなどの重金属、アセチルアセナト誘導体の配位子は、その配位数ｍが０又は１である。式（ｉ）で表される配位子の配位数ｎは１〜３であり、中心金属Ｍの価数と、配位子の配位数ｍとｎとの和が等しいことが好適である。
【００１８】
Ｘは１５族元素、Ｒ１、Ｒ２は、水素、又は任意の独立した置換基又はＲ１とＲ２とが互いに環の一部を構成した置換基、Ａｒは芳香族環、Ｌは、式（ｉｉ）で表される２官能性基である。式（ｉｉ）において、Ｙは炭素、珪素のいずれか、Ｒ３及びＲ４は、水素、アルキル基、アリール基、シアノ基、ハロゲン、アルコキシ基のいずれかの独立した置換基、又はＲ３とＲ４とが互いに環の一部を構成した置換基であることが好ましい。
【００１９】
また、前記Ａｒは、下記式
【化８】
2004155709.tif 000007
のいずれかの芳香族環である。ここで、芳香族環の数は、共役結合が長くなると発光波長が長くなるため、青色発光或いはそれ以下の波長光を実現するという目的のために多すぎないことが好ましく、例えば４以下の芳香族環で構成されることが好ましい。
【００２０】
このような有機金属錯体化合物は、中心金属Ｍの重原子効果により高効率発光の可能な燐光発光機能を備え、特に、式（ｉ）の配位子のＬで示される部分が単結合であることから、青色又は青よりも短波長の発光をすることができる。
【００２１】
上記有機金属錯体としては、例えば、下記化学式（３）
【化９】
2004155709.tif 000008
に示されるイリジウム錯体［｛ビス（１−ナフチルメチル）ジメチルアミノ−Ｎ，Ｃ２’｝イリジウム（ＩＩＩ）：Ｉｒｉｄｉｕｍ（ＩＩＩ）［ｂｉｓ（１−ｎａｐｈｔｈｙｌｍｅｔｈｙｌ）ｄｉｍｅｔｈｙｌａｍｉｎｏ−Ｎ，Ｃ２’］］や、
下記化学式（４）
【化１０】
2004155709.tif 000009
に示されるイリジウム錯体［｛ビス（ベンジルジメチルアミノ）−Ｎ，Ｃ２’｝イリジウム（ＩＩＩ）：Ｉｒｉｄｉｕｍ（ＩＩＩ）［ｂｉｓ（ｂｅｎｚｙｌｄｉｍｅｔｈｙｌａｍｉｎｏ−Ｎ，Ｃ２’］］等、上記化学式（ｉ）の配位子中のＸが窒素、Ｌが炭素の単結合よりなる化合物が挙げられる。
【００２２】
また、他の具体例としては、下記式（５）
【化１１】
2004155709.tif 000010
に示される上記化学式（ｉ）で表される配位子中のＸがリン、Ｌは同様に炭素の単結合よりなる化合物が挙げられる。
【００２３】
これらの有機金属錯体化合物は、中心金属Ｍの重原子効果により高効率発光の可能な燐光発光機能を備える。また、燐光発光材料として知られる上記フェニルピリジン誘導体のイリジウム錯体（上記化学式（２）参照）などでは、ピリジン基とイリジウムとの配位結合と、フェニル基とイリジウムとの配位結合とのそれぞれの結合が発光に寄与していると考えられ、その上、フェニル基とピリジン基との間にもπ電子が非局在化して分子内の共役系が長くつながる。従って、発光波長が長く、また、青色発光が得られたとしてもその色純度も低い。これに対し、本実施形態に係る錯体では、中心金属Ｍに結合する式（ｉ）の置換基Ｘと置換基Ａｒとが、炭素又は珪素の２官能性基（炭素又は珪素の単結合）を介してつながっており、置換基Ｘと置換基Ａｒとの間で共役系が分断されているため、短波長の発光を実現することができる。また、発光色の色純度が向上する理由は、置換基Ｘと置換基Ａｒとの共役系が分断されていることで、中心金属Ｍに配位結合する置換基Ｘの発光への寄与率が低下し、発光色が主として中心金属Ｍとの配位結合する置換基Ａｒに寄与するためすると考えられる。
【００２４】
［実施形態２］
図１は、燐光型発光材料を用いた有機ＥＬ素子の概略断面構造を示している。ガラスなどの透明基板１０には、ＩＴＯ（Ｉｎｄｉｕｍ  Ｔｉｎ  Ｏｘｉｄｅ）などを用い、ここでは陽極として機能する透明電極１２が形成され、透明電極１２上には積層構造の有機層２０が形成されている。
【００２５】
有機層２０は、少なくとも発光層２４を備え、用いる有機化合物の機能等によって層構造が異なる。発光層単層構造の他、正孔輸送層／発光層、発光層／電子輸送層、正孔輸送層／発光層／電子輸送層などの多層構造が採用可能である。本実施形態２では、透明電極１２側から順に正孔輸送層２２／発光層（燐光発光層）２４／正孔ブロック層２６／電子輸送層２８が積層されている。
【００２６】
有機層２０上には、ここでは陰極として機能する金属電極１４が形成されており、例えばこの金属電極１４は、図示するようにＬｉＦ層（電子注入層）とＡｌ電極等との積層体により構成することができる。また、Ａｌ電極単独層により金属電極１４を構成することもできる。また、Ａｌの他、例えばＭｇ−Ａｇ合金、Ａｌ−Ｌｉ合金などを使用することができる。また、図示しないが、透明電極１２と正孔輸送層１４との間にはＣｕＰｃやスターバーストアミン、バナジウム酸化物等をホール注入層として挿入してもよい。
【００２７】
本実施形態２では、以上のような構成の有機ＥＬ素子において上記有機層２０の材料、特に発光層材料として、上記実施形態１で説明した化学式（１）に示すような有機金属錯体を用いる。ここで、上述のように化学式（１）の化合物は、高効率な燐光発光が可能であり、この化合物を発光材料として用いることで燐光発光型の有機ＥＬ素子を実現することができる。なお、上記化学式（１）に示す錯体化合物は、単独で発光層２４の材料として用いることもできるが、発光効率、駆動電力の低減、発光色の色純度向上などの観点より、ホスト材料中に所定量ドープして発光層２４とすることが好ましい。
【００２８】
次に、上記化学式（１）に示す本発明に係る有機金属錯体と共に有機ＥＬ素子の有機層２０に使用可能な材料の例を説明する。まず、発光層２４のドーピング材料として、上記化学式（１）に示す有機金属錯体（例えば上記化学式（３）〜（５）のいずれか）をドーパント材料として用いる場合に、ホスト材料としては、カルバゾール基を含む例えば下記式（６）〜（１０）に示されるような化合物が挙げられる。
【００２９】
【化１２】
2004155709.tif 000011
ここで、上記化学式（６）に示される化合物は、バイポーラ性のＣＢＰ（４，４’−Ｎ，Ｎ’−ジカルバゾール−ビフェニル：４，４’−Ｎ，Ｎ’−ｄｉｃａｒｂａｚｏｌｅ−ｂｉｐｈｅｎｙｌ）、化学式（７）に示される化合物は、ＴＣＰＢ（１，３，５−トリス［４−（Ｎ−カルバゾリル）フェニルベンゼン：１，３，５−ｔｒｉｓ  ［４−（Ｎ−ｃａｒｂａｚｏｌｙｌ）ｐｈｅｎｙｌ］ｂｅｎｚｅｎｅ］）、化学式（８）に示される化合物は、ＡｄＰＣｚ（２，２−ビス［４−（Ｎ−カルバゾイル）フェニル］アダマンタン：２，２−Ｂｉｓ［４−（Ｎ−Ｃａｒｂａｚｏｌｙｌ）ｐｈｅｎｙｌ］ａｄａｍａｎｔａｎｅ）、化学式（９）に示される化合物は、ＡｄＢＰＣｚ（２，２−ビス｛４−［４’−（Ｎ−カルバゾイル）ビフェニル］｝アダマンタン：２，２−Ｂｉｓ［４−［４’−（Ｎ−Ｃａｒｂａｚｏｌｙｌ）ｂｉｐｈｅｎｙｌ）］］ａｄａｍａｎｔａｎｅ）、化学式（１０）に示される化合物は、ホール輸送性のＴＣＴＡ（４，４’，４”−トリス（カルバゾリル）−トリフェニルアミン：４，４’，４’’−ｔｒｉｓ（ｃａｒｂａｚｏｌｙｌ）−ｔｒｉｐｈｅｎｙｌａｍｉｎｅ）である。
【００３０】
また、下記式（１１）
【化１３】
2004155709.tif 000012
に示されるようなＴＰＢＩも採用可能である。
【００３１】
また、下記一般式（１２）
【化１４】
2004155709.tif 000013
に示される基本骨格を備える例えばカルバゾール系化合物などであって、ガラス転移温度が１００℃以上の化合物を用いることも好適である。このような一般式（１２）で表される化合物を採用することで、燐光発光効率と有機ＥＬ素子の耐熱性を向上させることができる。
【００３２】
また、正孔輸送層２２の材料としては、正孔輸送機能を備えていれば特に限定されないが、例えば、トリフェニルアミンの多量体を採用することができ、一例としては下記式（１３）
【化１５】
2004155709.tif 000014
に示すα−ＮＰＤを使用することができる。
【００３３】
電子輸送層２８としては、電子輸送機能を備えていれば特に限定されないが、一例として下記式（１４）
【化１６】
2004155709.tif 000015
に示すようなアルミキノリノール錯体（Ａｌｑ３）を用いることができる。
【００３４】
ところで、上述のように燐光発光層２４のホスト材料としてバイポーラ性のＣＢＰや、ホール輸送性のＴＣＴＡなどの化合物を用いる場合、発光層２４から電子輸送層２８に正孔が流れ出てしまうことを防止するため発光層２４と電子輸送層２８との間に正孔ブロック層２６を形成することが好適である。上述のように電子輸送層２８にＡｌｑ３等を用いている場合、電子輸送層に正孔が流れ込むことでこのＡｌｑ３が発光したり、正孔を発光層に閉じこめることができずに発光効率が低下するなどといった問題を防止することができる。正孔ブロック層２６の材料としては、上記式（１１）に示されるＴＰＢＩや、下記式（１５）
【化１７】
2004155709.tif 000016
に示されるバソクプロイン（ＢＣＰ）や、下記式（１６）
【化１８】
2004155709.tif 000017
に示されるＢＡｌｑ（４−ｂｉｐｈｅｎｙｌｏｘｏｌａｔｏ  ａｌｕｍｉｎｕｍ（ＩＩＩ）ｂｉｓ（２−ｍｅｔｈｙｌ−８−ｑｕｉｎｏｌｉｎａｔｏ）４−ｐｈｅｎｙｌｐｈｅｎｏｌａｔｅ）などを用いることができる。
【００３５】
次に、上述したような金属錯体化合物を燐光発光のためのドーパントとして用いた本実施形態２に係る有機電界発光素子の発光原理について説明する。
【００３６】
陽極である透明電極１２と、陰極である金属電極１４から正孔及び電子を有機層２０に注入すると、正孔は正孔輸送層２２を介し、電子は電子輸送層２８及び正孔ブロック層２６を介して輸送され、発光層２４に到達し、再結合する。この電子とホールとの再結合によりまず発光層２４のホスト材料が励起状態となる。ここで、分子の励起状態には、電子スピンの向きが反平行の一重項励起状態と、電子スピンの向きが平行となる三重項励起状態とがあり、単純な量子力学的推論から、一重項励起状態と三重項励起状態の生成比率は１：３である。蛍光は一重項励起状態のみが寄与する発光形態であるが、燐光は、一重項励起状態から遷移したものを含め三重項励起状態が発光に寄与する。上記ホスト材料の励起状態は、一重項励起状態が２５％、三重項励起状態が７５％となっている。このような割合のホスト材料の励起エネルギは、本発明に係る上述の金属錯体化合物に移動し、金属錯体化合物は、それぞれ一重項励起状態及び三重項励起状態となる。金属錯体化合物の一重項励起状態は、さらに三重項励起状態に移動し、最終的に全て三重項励起状態からの燐光発光となる。これによって、発生した励起状態のエネルギのほぼ全てが発光エネルギとして使用されることとなる。本実施形態２において、上述の本発明に係る金属錯体化合物に起因した燐光は、ホスト材料として例示したいずれかの材料を用いた場合においても、青色で色純度が高く、高効率で燐光発光を得ることができ、また耐久性にも優れている。従って、以上のような有機電界発光素子は、コンピュータや携帯電話、ＰＤＡ、カーナビゲーション装置の表示装置や、例えば液晶表示装置のバックライトや、照明、インテリア、交通信号機など光源などとして用いることができる。
【００３７】
以上においては、実施形態１で説明した有機金属錯体を有機電界発光素子に採用した場合を例に説明したが、有機電界発光素子に限らず、上記有機金属錯体の用途は、医療用などの色素（例えば放射線検出用色素）、色変換フィルタ（ＣＣＭ）、写真機、フィルム、複写機などの色変換材料（波長変換材料）や感光材料、光ディスクなどの色素などとしても有用である。
【００３８】
【実施例】
次に、上記実施形態の具体例を実施例として説明する。
【００３９】
［実施例１］
上記化学式（３）に示す有機金属錯体を燐光発光材料として用いて有機電界発光素子を作製した。この素子について図１を参照して説明する。ＩＴＯの透明電極１２が予め形成されているガラス基板１０に対して有機洗浄、純水洗浄、乾燥及びＵＶオゾン処理を行った。その基板１０を直ちに真空チャンバーへ導入し、ＡｒとＯ２のプラズマ処理を行った。
【００４０】
次に、真空蒸着により（真空度：５×１０−７Ｔｏｒｒ；１Ｔｏｒｒ≒１３３Ｐａ）、α−ＮＰＤを４０ｎｍ堆積して正孔輸送層２２を形成した。次に、発光層２４のホスト材料としてバイポーラ性の上記化学式（６）に示したＣＢＰを用い、ドーパントとして上記化学式（３）に示す本発明に係るイリジウム錯体［Ｉｒｉｄｉｕｍ（ＩＩＩ）ｂｉｓ［（１−ｎａｐｈｔｈｙｌｍｅｔｈｙｌ）ｄｉｍｅｔｈｙｌａｍｉｎｏ−Ｎ，Ｃ２’］］が７重量（ｗｔ）％の割合となるように同時蒸着して発光層２４を２０ｎｍの厚さに形成した。
【００４１】
さらに、上記化学式（１１）に示すＴＰＢＩを用いて正孔ブロック層２６を２０ｎｍ積層し、電子輸送層２８としてＡｌｑ３を３０ｎｍ蒸着した。さらに、この後ＬｉＦ層（電子注入層）を０．５ｎｍ、Ａｌを１５０ｎｍ蒸着して金属電極１４を形成し、以上により素子部を得た。
【００４２】
このような素子部の形成された基板を連続して（ｉｎ−ｓｉｔｕ）高真空に排気したチャンバーへ搬送し、そのチャンバー内を孤立系にした後、１気圧の窒素で置換した。その後、紫外線硬化樹脂を用いて封止ガラスの端部を端子部では透明電極１２、端子部以外ではガラス基板１０の素子形成側表面に接着し、ＵＶランプを用いて紫外線をこの樹脂部に照射し、素子部を密封した。
【００４３】
このようにして得られた有機ＥＬ素子に直流電流を流し、連続駆動させてその発光効率、ＥＬスペクトルの測定を行った。図２は、上記発光効率を示しており、本実施例１の有機ＥＬ素子の外部量子効率は、最大１．４％に到達することが分かる。また、この最大効率を含め高い効率が得られる電流密度が０．５ｍＡ／ｃｍ２〜１０ｍＡ／ｃｍ２付近であり、実用的な電流密度条件下で高い発光効率が実現されている。
【００４４】
図３は、実施例１の素子のＥＬスペクトルを示しており、５．５ｍＡ／ｃｍ２、５．５Ｖの駆動条件において、４３５ｎｍをメインピークとする青色発光（燐光）が得られていることが分かる。また、この実施例１のＥＬ素子は、注入電流の増加に伴って上記４３５ｎｍの青色ピークがメインピークとなり、実用輝度領域では、図４の色度座標に示すように、非常に色純度の高い青色発光が得られた。また、図４には、非特許文献１に開示されているＦＩｒｐｉｃを青色の燐光発光材料として用いた素子の色度座標も参考として示しており、本実施例１の素子では、上記従来素子の座標と比較して青色の色純度が飛躍的に向上していることが分かる。
【００４５】
［実施例２］
次に、上記化学式（３）に示される本発明のイリジウム錯体［Ｉｒｉｄｉｕｍ（ＩＩＩ）［ｂｉｓ［（１−ｎａｐｈｔｈｙｌｍｅｔｈｙｌ）ｄｉｍｅｔｈｙｌａｍｉｎｏ−Ｎ，Ｃ２’］］の他の特性について実施例２として説明する。図５は、この錯体を石英基板上に１００ｎｍの厚さに成膜（真空蒸着にて）した試料の吸収スペクトルの測定結果を示している。最長吸収波長（ピーク）は、３４８ｎｍである。
【００４６】
図６は、上記化学式（３）のイリジウム錯体のクロロホルム溶液（溶液濃度：１．０×１０−５ｍｏｌ／ｌ）を上記３４８ｎｍの励起波長で励起させた時のＰＬ（ｐｈｏｔｏｌｕｍｉｎｅｓｃｅｎｃｅ）スペクトルである。図６からこのイリジウム錯体が、４１３ｎｍ、４３７ｎｍ及び４６５ｎｍという波長領域に発光ピークを示す青色発光していることが分かる。
【００４７】
［実施例３］
実施例３として、上記化学式（５）に示すリンを含むイリジウム錯体［Ｉｒｉｄｉｕｍ（ＩＩＩ）  ｔｒｉｓ（ｂｅｎｚｙｌｄｉｉｓｏｐｒｏｐｙｌｐｈｏｓｐｈｉｎｏ−Ｐ，Ｃ２’）］を合成した。以下にその手順を示す。
【００４８】
（ｉ）配位子：ベンゾイルジイソプロピルホスフィン（Ｂｅｎｚｙｌｄｉｉｓｏｐｒｏｐｙｌｐｈｏｓｐｈｉｎｅ）の合成
窒素雰囲気下で塩化ベンジルマグネシウム（Ｂｅｎｚｙｌｍａｇｎｅｓｉｕｍ  Ｃｈｌｏｒｉｄｅ）溶液（１．０Ｍ／Ｅｔ２Ｏ中）８．２ｍｌ（８．２ｍｍｏｌ）をＥｔ２Ｏ  ３３ｍｌに加え、０℃に冷却した。塩化ジイソプロピルホスフィン（Ｃｈｌｏｒｏｄｉｉｓｏｐｒｏｐｙｌｐｈｏｓｐｈｉｎｅ）１．０ｇ（６．５５ｍｍｏｌ）をＥｔ２Ｏ  ２０ｍｌに溶解し、Ｂｅｎｚｙｌｍａｇｎｅｓｉｕｍ  Ｃｈｌｏｒｉｄｅ溶液に１０分かけて滴下した。滴下後、室温まで温度を上げ、一晩撹拌した。反応溶液を濃縮し、Ａｒを吹きこんだＣＨ２Ｃｌ２  １００ｍｌを加えた。このＣＨ２Ｃｌ２溶液をＡｒを吹きこんだ水５０ｍｌで３回洗浄し、Ｎａ２ＳＯ４で乾燥後、減圧下で濃縮することにより、下記化学式（１７）
【化１９】
2004155709.tif 000018
に示すＢｅｎｚｙｌｄｉｉｓｏｐｒｏｐｙｌｐｈｏｓｐｈｉｎｅを淡黄色オイルとして１．０６２６ｇ（７７．９％）得た。この化合物のＮＭＲの測定結果は以下の通りである。
【００４９】
１Ｈ−ＮＭＲ（ＣＤＣｌ３）：７．３５−７．０２（ｍ，５Ｈ），３．０３（ｄ，２Ｈ），２．００−１．８５（ｍ，２Ｈ），１．２０−０．９５（ｍ，１２Ｈ）ｐｐｍ
３１Ｐ−ＮＭＲ（ＣＤＣｌ３）：５１ｐｐｍ
１Ｈ／３１Ｐ−２Ｄ  ＮＭＲ：１Ｈの３．０３（ｂｅｎｚｙｌ基のメチレン）、２．００−１．８５（ｉｓｏｐｒｏｐｙｌ基のメチン）、１．２０−０．９５（ｉｓｏｐｒｏｐｙｌ基のメチル）ｐｐｍと３１Ｐの５１ｐｐｍに相関あり。
【００５０】
（ｉｉ）化学式（５）のＩｒｉｄｉｕｍ（ＩＩＩ）  ｔｒｉｓ（ｂｅｎｚｙｌｄｉｉｓｏｐｒｏｐｙｌｐｈｏｓｐｈｉｎｏ−Ｐ，Ｃ２’）の合成
Ａｒ雰囲気下で上記化学式（１７）に示されるＢｅｎｚｙｌｄｉｉｓｏｐｒｏｐｙｌｐｈｏｓｐｈｉｎｅを５２６ｍｇ（２．５３ｍｍｏｌ，４ｅｑ．／Ｉｒ）、３塩化イリジウム１水和物（Ｉｒｄｉｕｍ  Ｃｈｌｏｒｉｄｅ  Ｍｏｎｏｈｙｄｒａｔｅ：ＩｒＣｌ３・Ｈ２Ｏ）を２００ｍｇ（０．６３ｍｍｏｌ）、ＫＨＣＯ３を１９０ｍｇ（１．９０ｍｍｏｌ，３ｅｑ．／Ｉｒ）を２−メトキシエタノール（２−Ｍｅｔｈｏｘｙｅｔｈａｎｏｌ）１０ｍｌに加えて９０℃で８．５時間撹拌した。反応溶液を冷却したところ、黄色針状結晶が析出した。この黄色針状結晶をアセチルアセトン（Ａｃｅｔｙｌａｃｅｔｏｎｅ）９５ｍｇ（０．９５ｍｍｏｌ，１．５ｅｑ．／Ｉｒ）と、ＫＨＣＯ３  ９０ｍｇ（０．９ｍｍｏｌ，  １．５ｅｑ．／Ｉｒ）を加えて溶解し、９０℃で８時間撹拌した。冷却後、黄色針状結晶が析出した。この結晶を含む残さをろ過により取り出し、ＣＨ２Ｃｌ２を１０ｍｌ加えた。不溶分をろ過し、ろ液を濃縮した。残さにＣＨＣｌ３１０ｍｌとヘキサン２０ｍｌを加え溶解し、エパポレーターで１０ｍｌぐらいまで濃縮した。析出した結晶をろ化し、真空乾燥器で室温、一晩乾燥させることにより、上記化学式（５）に示したＩｒｉｄｉｕｍ（ＩＩＩ）ｔｒｉｓ（ｂｅｎｚｙｌｄｉｉｓｏｐｒｏｐｙｌｐｈｏｓｐｈｉｎｏ−Ｐ，Ｃ２’）を黄色粉末として８８．７ｍｇ（１７．３％）得た。このイリジウム錯体のＮＭＲの測定結果は以下の通りである。
【００５１】
１Ｈ−ＮＭＲ（ＣＤＣｌ３）：７．６６（ｄ，３Ｈ，Ａ），７．３３（ｄ，１．８Ｈ，Ｂ），７．３０−７．１９（ｍ，４．８Ｈ，Ａ＋Ｂ），３．７４（ｔ，２Ｈ，Ａ），３．４４（ｄｄ，１．２Ｈ，Ｂ），２．７２−２．５９（ｍ，１．２Ｈ，Ｂ），２．５２−２．４４（ｍ，２Ｈ，Ａ），１．３８−１．１３（ｍ，５７．６Ｈ，Ａ＋Ｂ）ｐｐｍ
３１Ｐ−ＮＭＲ（ＣＤＣｌ３）：３５（Ａ），８（Ｂ）ｐｐｍ
得られた錯体には、２種類の異性体（ｍｅｒ体（Ａ）、ｆａｃ体（Ｂ）が混合しており、（Ａ）：（Ｂ）＝  １．０：０．６の存在比であった。
【００５２】
［実施例４］
実施例４として、上記化学式（４）に示すイリジウム錯体［Ｉｒｉｄｉｕｍ（ＩＩＩ）ｂｉｓ（ｂｅｎｚｙｌｄｉｍｅｔｈｙｌａｍｉｎａｔｏ−Ｎ，Ｃ２’）（ａｃｅｔｙｌａｃｅｔｏｎａｔｅ）］を合成した。以下にその手順を示す。
【００５３】
不活性ガス雰囲気下、Ｉｒｄｉｕｍ  Ｃｈｌｏｒｉｄｅ  Ｍｏｎｏｈｙｄｒａｔｅ（ＩｒＣｌ３・Ｈ２Ｏ）（Ｉｒ含有量：５２．６４％，１．１０ｇ，３．００ｍｍｏｌ）、ベンゾイルジメチルアミン（Ｂｅｎｚｙｌｄｉｍｅｔｈｙｌａｍｉｎｅ）（２．４３ｇ，１８．０ｍｍｏｌ）、およびＫＨＣＯ３（３．００ｇ，３０．０ｍｍｏｌ）を、十分に脱気した２−エトキシエタノール（２−Ｅｔｈｏｘｙｅｔｈａｎｏｌ）（６０ｍｌ）中６０ｏＣで２４時間加熱撹拌した。加熱終了後、反応溶液を室温まで冷却し、アセチルアセトン（０．６００ｇ，６．００ｍｍｏｌ）とＫＨＣＯ３（１．５０ｇ，１５．０ｍｍｏｌ）を加え、さらに６０ｏＣで１０時間加熱撹拌した。加熱終了後、減圧下反応溶媒を留去し、得られた残渣にＣＨ２Ｃｌ２（１００ｍＬ）を加え固体（ＫＨＣＯ３）を濾別、ＣＨ２Ｃｌ２（２００ｍＬ）で洗浄した。母液から減圧下溶媒を留去した後、残渣をシリカゲルカラムクロマトグラフィー精製（展開液：２０％酢酸エチル−ヘキサン）することにより上記化学式（４）に示すＩｒｉｄｉｕｍ（ＩＩＩ）  ｂｉｓ（ｂｅｎｚｙｌｄｉｍｅｔｈｙｌａｍｉｎａｔｏ−Ｎ，Ｃ２’）  （ａｃｅｔｙｌａｃｅｔｏｎａｔｅ）を淡黄色粉末として０．２４２ｇ（０．４０４ｍｍｏｌ，１３％）得た。
【００５４】
なお、この錯体は、ＣＨ２Ｃｌ２−ヘキサンで再結晶することにより純度をあげることができる。得られた淡黄色粉末の融点は２０８℃であった。また、この錯体のＩＲ及びＮＭＲ等を測定した結果は以下の通りである。
【００５５】
ＩＲ（ＫＢｒ）：３０４２，２９８７，２９２３，１５７８，１５１６，１４６７，１４４２，１４０８，１３９２，１２５６，１２０２，１０５４，１０１８，９８７，９５９，９２３，８５７，８４１，７７１，７４０，６５６，５８８，５３６，４２１ｃｍ−１
１Ｈ  ＮＭＲ（ＣＤＣｌ３）：１．８１（ｓ，６Ｈ），２．０２（ｓ，６Ｈ），２．８３（ｓ，６Ｈ），３．４０（ｄ，Ｊ＝１２．５Ｈｚ，２Ｈ），４．７７（ｄ，Ｊ＝１２．２Ｈｚ，２Ｈ），５．３６（ｓ，１Ｈ），６．７１（ｔｄ，Ｊ＝７．２，１．０Ｈｚ，２Ｈ），６．８１（ｄ，Ｊ＝７．３Ｈｚ，２Ｈ），６．９０（ｄｔ，Ｊ＝７．５，０．９Ｈｚ，２Ｈ），７．５１（ｄ，Ｊ＝７．６Ｈｚ，２Ｈ）ｐｐｍ
１３Ｃ  ＮＭＲ（ＣＤＣｌ３）：２８．９５，５１．７７，５３．１６，７５．６２，１０１．０１，１２０．４９，１２０．９０，１２４．２７，１３１．８１，１３５．２１，１５０．８２，１８３．５４ｐｐｍ
ＵＶ（ｆｉｌｍ）ｌｍａｘ２６６ｎｍ，３０４（ｓｈ）。
【００５６】
【発明の効果】
以上説明したように、この発明に係る有機金属錯体は、色純度が高く安定な青色燐光発光機能を発揮することができる。
【００５７】
また、このような金属錯体化合物を例えば有機電界発光素子の発光材料として用いることで、高い発光効率の表示装置や光源を得ることができる。また本発明に係る金属錯体化合物を用いることで、青色などの短波長の燐光発光が得られ、例えば表示装置としてのフルカラー化などが可能となる。
【図面の簡単な説明】
【図１】本発明の実施形態２及び実施例１に係る有機電界発光素子の概略構成を示す図である。
【図２】実施例１の素子の発光効率を示す図である。
【図３】実施例１の素子の発光スペクトルを示す図である。
【図４】実施例１および従来の素子のＣＩＥ色度座標図である。
【図５】化学式（３）の化合物の吸収スペクトルを示す図である。
【図６】化学式（３）の化合物のＰＬスペクトルを示す図である。
【符号の説明】
１０  透明基板、１２  透明電極（陽極）、１４  金属電極（陰極）、２０  有機層、２２  正孔輸送層、２４  燐光発光層、２６  正孔ブロック層、２８  電子輸送層。
【図１】
2004155709.tif 000022
【図２】
2004155709.tif 000023
【図３】
2004155709.tif 000024
【図４】
2004155709.tif 000025
【図５】
2004155709.tif 000026
【図６】
2004155709.tif 000027